(57)【要約】      （修正有）【課題】セルロース系繊維フィラメント糸とポリエステル繊維フィラメント糸とを主材とし、膨らみ感、清涼感のある風合いを有しながら深色性にも優れ、かつ、女性用事務服等のユニフォームとしての使用に耐えうる織物を提供する。【解決手段】下記式で求めるＲ率が８％以下のセルロース系繊維フィラメント糸とポリエステル繊維フィラメント糸との撚係数が２０００〜２００００の合撚複合糸を含み、織物中における、前記セルロース系繊維フィラメント糸の混率が２０〜７０質量％、ポリエステル繊維フィラメント糸の混率が３０〜８０質量％に織物を構成する。Ｒ（％）＝［（ｍ−ｍ’）／ｍ’］×１００（ｍ：試料の標準状態の質量（ｇ）、ｍ’：試料の絶乾質量（ｇ））【選択図】なし【特許請求の範囲】
【請求項１】
下記式で求めるＲ率が８％以下のセルロース系繊維フィラメント糸とポリエステル繊維フィラメント糸からなり、下記要件（１）を満足する合撚複合糸を含み、下記要件（２）、（３）を満足する織物。
Ｒ（％）＝［（ｍ−ｍ’）／ｍ’］×１００
ｍ  ：試料の標準状態の質量（ｇ）
ｍ’：試料の絶乾質量（ｇ）
（なお、標準状態の質量は、予備乾燥（試料を相対湿度１０〜２５％、温度５０℃を超えない環境で恒量にする）した後、標準状態（温度２０±２℃、相対湿度６５±４％）の環境下に放置し、恒量になった状態の質量であり、絶乾質量は、試料を温度１０５±２℃の熱風乾燥機中に放置して恒量になった状態の質量である。）
（１）撚係数が２０００〜２００００である
（２）織物中におけるＲ率が８％以下のセルロース系繊維フィラメント糸の混率が、２０〜７０質量％である
（３）織物中におけるポリエステル繊維フィラメント糸の混率が、３０〜８０質量％である
【発明の詳細な説明】
【技術分野】
【０００１】
本発明は、快適な着用感と高級感に優れた、主に女性用事務服等のユニフォームに使用される織物に関する。  
【背景技術】
【０００２】
従来、ユニフォーム向けの素材は、品質や耐久性が最も重視され、着用者の着心地、快適性、審美性等が重視されていなかった。しかし、近年、特に働く女性の価値観の変化等に伴い、ユニフォーム素材に関しても、ニーズが多様化、高級化の傾向にあり、ある程度の品質や耐久性を持ちながら、優れた風合いや審美性等が重視され、ユニフォーム素材の品質の要求項目となっている。
【０００３】
また、近年の衣料の軽量化傾向に伴い、従来のユニフォームにおける特にアウター用途において、高級素材とされた毛織物から、多様な風合いを持ちながら耐久性やコストメリットにおいても優れる化合繊素材を必要とされる傾向が強くなってきている。さらに、ブラウス等のインナー用途において、主に使用されている綿やポリエステル繊維の単体素材及び綿とポリエステル繊維の複合素材においては、洗濯後の乾き難さや皺になり易さといった取り扱いの問題に加え、綿素材ではどうしてもカジュアルな外観となってしまったり、ポリエステル繊維素材においては、着用快適性の面で劣ってしまうという欠点があった。
【０００４】
これら問題点を解決するため、これまでもセルロース系繊維フィラメント糸を使用したユニフォーム素材が要望されていた。しかしながら、従来の高級婦人服用途に展開されているセルロース系繊維フィラメント糸を高混率で使用した素材では、生地の強度や染色堅牢度等の面で、ユニフォームとしての使用に耐えることは困難であった。
なお、本発明に関連する先行技術文献として次のものが挙げられる。
【先行技術文献】
【特許文献】
【０００５】
【特許文献１】特開２０００９−２８０９２２号公報
【発明の概要】
【発明が解決しようとする課題】
【０００６】
本発明の目的は、セルロース系繊維フィラメント糸とポリエステル繊維フィラメント糸とを主材とし、膨らみ感、清涼感のある風合いを有しながら深色性にも優れ、かつ、女性用事務服等のユニフォームとしての使用に耐えうる織物を提供することにある。
【課題を解決するための手段】
【０００７】
本発明の要旨は、下記式で求めるＲ率が８％以下のセルロース系繊維フィラメント糸とポリエステル繊維フィラメント糸からなり、下記要件（１）を満足する合撚複合糸を含み、下記要件（２）、（３）を満足する織物、にある。
Ｒ（％）＝［（ｍ−ｍ’）／ｍ’］×１００
ｍ  ：試料の標準状態の質量（ｇ）
ｍ’：試料の絶乾質量（ｇ）
（なお、標準状態の質量は、予備乾燥（試料を相対湿度１０〜２５％、温度５０℃を超えない環境で恒量にする）した後、標準状態（温度２０±２℃、相対湿度６５±４％）の環境下に放置し、恒量になった状態の質量であり、絶乾質量は、試料を温度１０５±２℃の熱風乾燥機中に放置して恒量になった状態の質量である。）
（１）撚係数が２０００〜２００００である
（２）織物中におけるＲ率が８％以下のセルロース系繊維フィラメント糸の混率が、２０〜７０質量％である
（３）織物中におけるポリエステル繊維フィラメント糸の混率が、３０〜８０質量％である
【発明の効果】
【０００８】
本発明によれば、Ｒ率が８％以下のセルロース系繊維フィラメント糸の特徴である、鮮やかで深みのある光沢感、膨らみ感、清涼感のある風合いを有しながら、かつユニフォームとしての使用に耐えうる織物を得ることができる。
【発明を実施するための形態】
【０００９】
以下、本発明の実施の形態について、詳細に説明する。
本発明におけるＲ率８％以下のセルロース系繊維フィラメント糸としては、セルロースを原料とした半合成繊維のフィラメント糸であり、例えばセルロースジアセテートフィラメント糸、セルローストリアセテートフィラメント糸等のセルロースアセテートフィラメント糸が挙げられ、その製法や種類を特に限定するものではなく、また単糸の断面形状、表面形状、艶、繊度等を特に限定するものではなく、得られる織物表現を考慮して任意に選定すればよい。
【００１０】
本発明においては、特にＲ率が８％以下のセルロース系繊維フィラメント糸として、セルロースジアセテートフィラメント糸やセルローストリアセテートフィラメント糸が好ましく用いられるが、これ等のセルロースアセテートフィラメント糸は、低屈折率による優れた発色性、高級感のある光沢、セルロース由来のソフトで清涼感に優れた風合い、さらには分散染料可染性等を奏する。ちなみにセルロースジアセテートフィラメント糸のＲ率は６．５%、セルローストリアセテートフィラメント糸のＲ率は３．５%であり、これらは適度な吸湿性と速乾性を有している。特にセルローストリアセテートフィラメント糸は、より良好な風合いや光沢の高級感を与える。
【００１１】
本発明におけるポリエステル繊維フィラメント糸としては、エチレンテレフタレート単位を主体とするポリエステルから構成されたフィラメント糸、或いはエチレンテレフタレート単位を主体とする共重合ポリエステルから構成されたフィラメント糸であってもよい。共重合ポリエステルにおける共重合成分としては、イソフタル酸、５スルホネートイソフタル酸、ジフェニルジカルボン酸、ナフタレンジカルボン酸等の芳香族ジカルボン酸、シュウ酸、アジピン酸、セバチン酸、ドデカン二酸等の脂肪族ジカルボン酸、１，３−プロパンジオール、１，４−ブタンジオール、１，６−ヘキサンジオール、ネオペンチルグリコール、３−メチルペンタン−１，５−ジオール、１，９−ノナンジオール、ペンタエリスリトール等の脂肪族多価アルコール、１，４−（β−オキシエトキシ）ベンゼン、ポリエチレングリコール、ポリオキシエチレン−ポリオキシプロピレングリコール、ポリブチレングリコール等が挙げられる。また、ポリエステル繊維フィラメント糸は、その単糸の断面形状が円形断面、異形断面のいずれでもあってよく、また艶消剤等の任意の添加剤を含むものであってもよく、また、太細糸、仮撚加工糸等の糸形態のものであってもよい。
【００１２】
本発明における、Ｒ率が８％以下のセルロース系繊維フィラメント糸とポリエステル繊維フィラメント糸とからなる合撚複合糸は、Ｒ率が８％以下のセルロース系繊維フィラメント糸とポリエステル繊維フィラメント糸とを、合撚、カバーリング撚糸若しくは合糸後合撚することによって得た複合糸であることが好ましい。
【００１３】
Ｒ率が８％以下のセルロース系繊維フィラメント糸とポリエステル繊維フィラメント糸とを合撚複合化する手段としては、一般的に使われる撚糸機を用いることによって、セルロース系繊維フィラメント糸とポリエステル繊維フィラメント糸とを合撚することによって複合糸とすればよく、撚糸機としては、イタリー撚糸機、ダブルツイスター、リング撚糸機、合撚機、カバーリング機等が使用できる。
【００１４】
また、Ｒ率が８％以下のセルロース系繊維フィラメント糸とポリエステル繊維フィラメント糸とを合撚して複合糸とする際に、セルロース系繊維フィラメント糸とポリエステル繊維フィラメント糸とを、予めエアー交絡処理した後に、合撚することがより好ましい。この場合、Ｒ率が８％以下のセルロース系繊維フィラメント糸とポリエステル繊維フィラメント糸とをエアー交絡処理し、パーンやボビンに一旦巻き取った後、ダブルツイスターやイタリー撚糸機等で合撚する二工程方式、或いはリング撚糸機上にエアー交絡処理装置を取り付け、エアー交絡処理と合撚を一度に行う一工程方式等が挙げられる。
【００１５】
本発明におけるＲ率が８％以下のセルロース系繊維フィラメント糸とポリエステル繊維フィラメント糸とからなる合撚複合糸の繊度は、特に限定されるものではないが、取り扱い性及び織物にした時の繊細さを表現するためには、好ましくは７０〜３００ｄｔｅｘ、より好ましくは９０〜２８０ｄｔｅｘである。
【００１６】
また、本発明におけるＲ率が８％以下のセルロース系繊維フィラメント糸とポリエステル繊維フィラメント糸とからなる合撚複合糸は、要件（１）として、撚係数が２０００〜２００００、好ましくは３０００〜１８０００であることを満足する必要がある。撚係数が２０００未満では、セルロース系繊維フィラメント糸とポリエステル繊維フィラメント糸との収束性が悪くなり、スナッギング等織物物性の悪化を招いたり、清涼感ある風合いが得られ難くなり、また、撚係数が２００００を超えると、膨らみ感のない硬い織物になる。
【００１７】
なお、本発明において、撚係数とは、合撚複合糸の繊度（ｄｔｅｘ）の平方根に１ｍ当たりの撚数を乗じた数値であり、例えば、トリアセテート繊維フィラメント糸６４ｄｔｅｘ及びポリエステル繊維フィラメント糸９０ｄｔｅｘを１０００回／ｍで合撚した糸は、合撚糸の繊度は、６４＋９０＝１５４ｄｔｅｘとなる。従い、撚係数は√１５４×１０００＝１２４０９．７となる。
【００１８】
さらに、本発明における織物は、要件（２）として、Ｒ率が８％以下のセルロース系繊維フィラメント糸の混率が２０〜７０質量％、好ましくは２５〜６５質量％であることを満足する必要がある。Ｒ率が８％以下のセルロース系繊維フィラメント糸の混率が２０質量％未満では、織物においてＲ率が８％以下のセルロース系繊維フィラメント糸特有の清涼感のある風合いが得られ難く、混率が７０質量％を超えると、ユニフォーム用としての耐久性を保持できない。
【００１９】
また、本発明における織物は、要件（３）として、ポリエステル繊維フィラメント糸の混率が３０〜８０質量％、好ましくは３５〜７５質量％であることを満足する必要がある。ポリエステル繊維フィラメント糸の混率が３０％未満では、ユニフォーム用の織物としての耐久性に劣り、混率が８０％を超えると、織物の風合いが硬くなる上に、清涼感のある風合いが得られない。
【００２０】
本発明における織物の組織は、特に限定されるものではなく、平組織、綾組織、朱子組織、ジャガード組織、またこれらの組織を組み合わせた組織であってもよく、用途に応じて適宜選定すればよい。また、製織方法、織機についても、特に限定されるものではなく、適宜選定すれがよい。
【実施例】
【００２１】
以下、本発明を実施例により具体的に説明する。
本発明及び実施例中での水分率（Ｒ）の測定は、試料約２０ｇを採り、その標準状態の質量（前記のとおり）及び絶乾質量（前記のとおり）を量り、下記式によって算出し、２回の平均値をＪＩＳ  Ｚ８４０１によって、小数点以下１桁にして得た。
Ｒ（％）＝［（ｍ−ｍ’）／ｍ’］×１００
ｍ  ：試料の標準状態の質量（ｇ）
ｍ’：試料の絶乾質量（ｇ）
また、実施例中での風合い、発色性の評価は、ハンドリング、目視に拠った。
【００２２】
（織物の染色）
実施例中での織物の染色は、下記条件にて行った。
染料：Ｄｉａｎｉｘ  Ｂｌａｃｋ  ＴＡ・Ｎ２００％（三菱化成ヘキスト社製分散染料）
染料濃度：１２質量％（対繊維重量）
浴比：１：２０
温度×時間：１３０℃×６０分
【００２３】
（実施例１）
セルロース系繊維フィラメント糸としてセルローストリアセテートフィラメント糸（三菱レイヨン社製、Ｒ率３．５％）６１ｄｔｅｘ／１５ｆと、ポリエステル繊維フィラメント糸としてポリエチレンテレフタレートフィラメントウーリー糸（三菱レイヨン社製、加工糸）６４ｄｔｅｘ／３６ｆとを、エアー交絡処理して、混繊糸を作成した。次いでダブルツイスターを用い、混繊糸に撚数１０００回／ｍ（撚係数１１１８０）、撚方向Ｓで合撚を施し、合撚複合糸を作成した。得られた合撚混合糸における各繊維の混率は、セルローストリアセテートフィラメント糸４８．８質量％、ポリエチレンテレフタレートフィラメントウーリー糸５１．２質量％であった。
【００２４】
得られた合撚複合糸を経糸及び緯糸に用い、通し巾１８６ｃｍ、織機上の経密度１２８本／吋、緯密度８９本／吋でドビー柄組織で織物を製織した。次に、得られた生機に、精練、熱セット、染色、乾燥、仕上げの一連の染色仕上げ加工を施し、最終仕上げ幅１５１ｃｍ、仕上げ経密度１４９本／吋、緯密度１０１本／吋の織物を得た。得られた織物は、適度なソフト感及び清涼感を有しながら、かつユニフォーム用としての耐久性も有する織物であった。
【００２５】
（実施例２）
セルロース系繊維フィラメント糸としてセルローストリアセテートフィラメント糸（三菱レイヨン社製、Ｒ率３．５％）６１ｄｔｅｘ／１５ｆと、ポリエステル繊維フィラメント糸としてポリエチレンテレフタレートフィラメントウーリー糸（三菱レイヨン社製、加工糸）９０ｄｔｅｘ／３６ｆとを、エアー交絡処理して、混繊糸を作成した。次いでダブルツイスターを用い、混繊糸に撚数１０００回／ｍ（撚係数１２２８８）、撚方向Ｓで合撚を施し、合撚複合糸を作成した。得られた合撚混合糸における各繊維の混率は、セルローストリアセテートフィラメント糸４０．４質量％、ポリエチレンテレフタレートフィラメントウーリー糸５９．６質量％であった。
【００２６】
得られた合撚複合糸を経糸及び緯糸に用い、通し巾１９６ｃｍ、織機上の経密度１０１本／吋、緯密度８０本／吋で２／２綾組織で織物を製織した。次に、得られた生機に、精練、熱セット、染色、乾燥、仕上げの一連の染色仕上げ加工を施し、最終仕上げ幅１５１ｃｍ、仕上げ経密度１２６本／吋、緯密度９５本／吋の織物を得た。得られた織物は、深みのある黒色を呈し、適度なソフト感、ハリコシ感及び清涼感を有しながら染色時の押し込み皺の少ない品位のよい、またユニフォーム用としての耐久性も有する織物であった。
【００２７】
（実施例３）
セルロース系繊維フィラメント糸としてセルローストリアセテートフィラメント糸（三菱レイヨン社製、Ｒ率３．５％）８４ｄｔｅｘ／２０ｆと、ポリエステル繊維フィラメント糸としてポリエチレンテレフタレートフィラメントウーリー糸（三菱レイヨン社製、加工糸）９０ｄｔｅｘ／７２ｆとを、エアー交絡処理して、混繊糸を作成した。次いでダブルツイスターを用い、混繊糸に撚数６００回／ｍ（撚係数７９１５）、撚方向Ｓで合撚を施し、合撚複合糸を作成した。得られた合撚混合糸における各繊維の混率は、セルローストリアセテートフィラメント糸４８．３％、ポリエチレンテレフタレートフィラメントウーリー糸５１．７％であった。
【００２８】
得られた合撚複合糸を経糸及び緯糸に用い、通し巾１７７ｃｍ、織機上の経密度１１７本／吋、緯密度７３本／吋でカルゼ綾組織で織物を製織した。次に、得られた生機に、精練、熱セット、染色、乾燥、仕上げの一連の染色仕上げ加工を施し、最終仕上げ幅１５１ｃｍ、仕上げ経密度１３２本／吋、緯密度８６本／吋の織物を得た。得られた織物は、深みのある黒色を呈し、ソフト感、フクラミ感及び清涼感を有しながら染色時の押し込み皺の少ない品位のよい、かつユニフォーム用としての耐久性を有する織物であった。
【００２９】
（実施例４）
セルロース系繊維フィラメント糸としてセルローストリアセテートフィラメント糸（三菱レイヨン社製、Ｒ率３．５％）８４ｄｔｅｘ／２０ｆと、ポリエステル繊維フィラメント糸としてポリエチレンテレフタレートフィラメントウーリー糸（三菱レイヨン社製、加工糸）１９３ｄｔｅｘ／４８ｆとを、エアー交絡処理して、混繊糸を作成した。次いでダブルツイスターを用い、混繊糸に撚数６００回／ｍ（撚係数９９８６）、撚方向Ｓで合撚を施し、合撚複合糸を作成した。得られた合撚混合糸における各繊維の混率は、セルローストリアセテートフィラメント糸３０．３質量％、ポリエチレンテレフタレートフィラメントウーリー糸６９．７質量％であった。
【００３０】
得られた合撚複合糸を経糸及び緯糸に用い、通し巾１９０ｃｍ、織機上の経密度８５本／吋、緯密度６２本／吋でカルゼ綾組織で織物を製織した。次に、得られた生機に、精練、熱セット、染色、乾燥、仕上げの一連の染色仕上げ加工を施し、最終仕上げ幅１５１ｃｍ、仕上げ経密度１０２本／吋、緯密度７３本／吋の織物を得た。得られた織物は、適度なソフト感、ハリコシ感を有し、またユニフォーム用としての耐久性を有する織物であった。
【００３１】
（比較例１）
実施例１において、ポリエステル繊維フィラメント糸としてポリエチレンテレフタレートフィラメント糸（三菱レイヨン社製）２２ｄｔｅｘ／１２ｆを用い、実施例１と同様にして作成した、各繊維の混率がセルローストリアセテートフィラメント糸７３．５質量％、ポリエチレンテレフタレートフィラメント糸２６．５質量％の合撚混合糸を用い、製織し、染色仕上げ加工を施し、最終仕上げ幅１２８ｃｍ、仕上げ密度１８３本／吋、緯密度１２４本／吋の織物を得た。得られた織物は、風合いがソフトで清涼感にも有するが、ポリエチレンテレフタレートフィラメント糸の混率の低いことにより、ユニフォームとしての耐久性に劣る織物であった。
【００３２】
（比較例２）
実施例４において、セルロース系繊維フィラメント糸としてセルローストリアセテートフィラメント糸（三菱レイヨン社製、Ｒ率３．５％）４０ｄｔｅｘ／９ｆを用いた以外は、実施例４と同様にして作成した、各繊維の混率がセルローストリアセテートフィラメント糸１７．２質量％、ポリエチレンテレフタレートフィラメント糸８２．８質量％の合撚混合糸を用い、製織し、染色仕上げ加工を施し、最終仕上げ幅１３８ｃｍ、仕上げ密度１１１本／吋、緯密度８０本／吋の織物を得た。得られた織物は、ユニフォーム用としての耐久性は有するものの、セルローストリアセテートフィラメント糸の混率の低いことにより、風合いが硬く膨らみ感の少ない織物であった。
【産業上の利用可能性】
【００３３】
本発明の織物は、Ｒ率が８％以下のセルロース系繊維フィラメント糸とポリエステル繊維フィラメント糸を主材とし、膨らみ感、清涼感ある風合いを有しながら、ユニフォーム等の使用に耐えうる織物であり、着用快適性に優れることから、特にユニフォーム向けの分野における素材とし有用なるものである。